ПЫЛЕПОДАВЛЯЮЩИЙ АГРЕГАТ

1. Пылеподавляющий агрегат, содержащий:
А. ядро-частицу; и
В. пылеподавляющий агент, расположенный вокруг указанного ядра-частицы и содержащий поликарбодиимид.
2. Пылеподавляющий агрегат по п. 1, в котором указанный поликарбодиимид содержит продукт реакции изоцианатов в присутствии катализатора.
3. Пылеподавляющий агрегат по п. 2, в котором указанный пылеподавляющий агент присутствует в количестве от 0,1 до 7,5 мас.ч. в пересчете на 100 мас.ч. указанного ядра-частицы.
4. Пылеподавляющий агрегат по п. 2, имеющий градиент снижения пыли больше чем 20%.
5. Пылеподавляющий агрегат по п. 2, имеющий градиент растворения, равный или меньше чем 30 через 1 день старения в воде при 38°C.
6. Пылеподавляющий агрегат по п. 2, в котором указанные изоцианаты содержат полимерный дифенилметан диизоцианат и имеют содержание NCO около 31,5 мас.%.
7. Пылеподавляющий агрегат по п. 2, в котором указанные изоцианаты содержат 4,4′-дифенилметан диизоцианат и имеют содержание NCO около 33,5 мас.%.
8. Пылеподавляющий агрегат по п. 2, в котором указанные изоцианаты дополнительно характеризуются как первый изоцианат, содержащий полимерный дифенилметан диизоцианат и имеющий содержание NCO около 31,5 мас.%, и второй изоцианат, содержащий 4,4′-дифенилметан диизоцианат и имеющий содержание NCO около 33,5 мас.%, и указанный пылеподавляющий агент, содержащий поликарбодиимид, содержащий продукт реакции указанных первого и второго изоцианатов в присутствии катализатора.
9. Пылеподавляющий агрегат по п. 8, в котором указанный первый изоцианат и указанный второй изоцианат взаимодействуют в массовом соотношении от 4:1 до 1:4 с образованием указанного поликарбодиимида.
10. Пылеподавляющий агрегат по любому из пп. 2-9, в котором указанный катализатор представляет собой соединение фосфора.
11. Пылеподавляющий агрегат по любому из пп. 2-9, в котором указанное ядро-частица содержит фосфат моноаммония и/или мочевину.
12. Способ получения пылеподавляющего агрегата, содержащего ядро-частицу и пылеподавляющий агент, расположенный вокруг ядра-частицы, при этом указанный способ включает стадии:
A. вступления в реакцию изоцианатов в присутствии катализатора с образованием поликарбодиимида; и
B. капсулирования ядра-частицы с помощью поликарбодиимида с образованием пылеподавляющего агента.
13. Способ по п. 12, в котором пылеподавляющий агент присутствует в количестве от 0,1 до 7,5 мас.ч. в пересчете на 100 мас.ч. ядра-частицы.
14. Способ по п. 13, в котором пылеподавляющий агрегат имеет градиент снижения пыли больше чем 20%.
15. Способ по п. 13, в котором пылеподавляющий агрегат имеет градиент растворения, равный или меньше чем 30 через 1 день старения в воде при 38°C.
16. Способ по п. 12, в котором изоцианаты содержат полимерный дифенилметан диизоцианат, имеющий содержание NCO около 31,5 мас.% и/или 4,4′-дифенилметан диизоцианат, имеющий содержание NCO около 33,5 мас.%.
17. Способ по любому из пп. 12-16, дополнительно включающий стадию нагревания ядра-частицы до температуры больше чем около 120°F до стадии капсулирования ядра-частицы с помощью поликарбодиимида с образованием пылеподавляющего агента.
18. Способ по любому из пп. 12-16, дополнительно включающий стадию нагревания ядра-частицы до температуры больше чем около 150°F до стадии капсулирования ядра-частицы с помощью поликарбодиимида с образованием пылеподавляющего агента.
19. Способ по любому из пп. 12-16, дополнительно включающий стадию нагревания по меньшей мере одного из изоцианатов и катализатора до температуры больше чем около 120°F до стадии вступления в реакцию изоцианатов в присутствии катализатора с образованием поликарбодиимида.
20. Способ по любому из пп. 12-16, в котором стадия вступления в реакцию изоцианатов в присутствии катализатора с образованием поликарбодиимида дополнительно характеризуется как нагревание изоцианатов в присутствии катализатора до температуры реакции больше чем около 120°F.
21. Способ по любому из пп. 12-16, в котором стадия вступления в реакцию изоцианатов в присутствии катализатора с образованием поликарбодиимида проводится одновременно со стадией капсулирования ядра-частицы с помощью поликарбодиимида с образованием пылеподавляющего агента.
22. Способ по любому из пп. 12-16, в котором стадии вступления в реакцию изоцианатов в присутствии катализатора с образованием поликарбодиимида и капсулирования ядра-частицы с помощью поликарбодиимида с образованием пылеподавляющего агента проводятся за около 40 минут или меньше.
23. Способ по любому из пп. 12-16, дополнительно включающий стадию нанесения распылением по меньшей мере одного из изоцианатов и катализатора на ядро-частицу.
24. Способ по любому из пп. 12-16, в котором ядро-частица содержит фосфат моноаммония и/или мочевину.
25. Система для получения пылеподавляющего агрегата, включающего ядро-частицу и пылеподавляющий агент, содержащий поликарбодиимид, содержащий продукт реакции изоцианатов в присутствии катализатора, и расположенный вокруг указанного ядра-частицы, где пылеподавляющий агент присутствует в количестве от 0,1 до 7,5 мас.ч. в пересчете на 100 мас.ч. ядра-частицы, при этом указанная система содержит:
A. указанные изоцианаты;
B. указанный катализатор химической реакции указанных изоцианатов с получением поликарбодиимида, минимизирующего пыль, имея при этом минимальное влияние на растворение указанного ядра-частицы; и
C. указанное ядро-частица.
26. Система по п. 25 для получения пылеподавляющего агрегата, имеющего градиент снижения пыли больше чем 20%.
27. Система по п. 25 для получения пылеподавляющего агрегата, имеющего градиент растворения, равный или меньше чем 30 через 1 день старения в воде при 38°C.
28. Система по любому из пп. 25-27, в которой указанные изоцианаты содержат полимерный дифенилметан диизоцианат, имеющий содержание NCO около 31,5 мас.%.
29. Система по любому из пп. 25-27, в которой указанный катализатор представляет собой соединение фосфора.
30. Система по любому из пп. 25-27, в которой указанное ядро-частица содержит удобрение.